(57)【要約】【課題】希土類元素を使用せずに、高い発光強度と高い熱安定性を発揮するリン酸塩蛍光体を提供する。【解決手段】リン酸塩蛍光体は、組成式Ｂａ２（Ｔｉ１−ｘＺｒｘ）Ｐ２Ｏ９（式中、ｘはＺｒの濃度であり、０＜ｘ≦０．１５である）を有することを特徴とする。さらに、ｘが０＜ｘ≦０．０６であることが好ましい。また、ＴｉＯ５の一部がＺｒＯ５で置換された結晶構造を有することが好ましい。この蛍光体の製造方法は、Ｂａを含む原料（例えば、ＢａＣＯ３）と、Ｐを含む原料（例えば、ＮＨ４Ｈ２ＰＯ４）と、Ｔｉを含む原料（例えば、ＴｉＯ２）と、Ｚｒを含む原料（例えば、ＺｒＯ２）と、を秤量し、混合する混合工程と、混合物を粉砕する粉砕工程と、大気雰囲気下かつ１０００℃〜１１５０℃で前記混合物を焼成する焼成工程と、を含む。【選択図】図３
2014172919.tif 000002
【特許請求の範囲】
【請求項１】
組成式Ｂａ２（Ｔｉ１−ｘＺｒｘ）Ｐ２Ｏ９（式中、ｘはＺｒの濃度であり、０＜ｘ≦０．１５である）を有することを特徴とするリン酸塩蛍光体。
【請求項２】
ｘが０＜ｘ≦０．０６であることを特徴とする請求項１に記載のリン酸塩蛍光体。
【請求項３】
ＴｉＯ５の一部がＺｒＯ５で置換された結晶構造を有することを特徴とする請求項１又は２に記載のリン酸塩蛍光体。
【請求項４】
組成式Ｂａ２（Ｔｉ１−ｘＺｒｘ）Ｐ２Ｏ９（式中、ｘはＺｒの濃度であり、０＜ｘ≦０．１５である）を有したリン酸塩蛍光体の製造方法であって、
Ｂａを含む原料と、Ｔｉを含む原料と、Ｐを含む原料と、Ｚｒを含む原料と、を秤量し、混合する混合工程と、
混合物を粉砕する粉砕工程と、
大気雰囲気下かつ１０００℃〜１１５０℃で前記混合物を焼成する焼成工程と、
を含み、かつ、
前記混合工程では、前記Ｂａを含む原料と、前記Ｔｉを含む原料と、前記Ｐを含む原料と、をそれぞれモル分率で２：１：２になるように秤量し、さらに前記Ｔｉを含む原料の濃度に対して、Ｚｒが前記濃度ｘとなるよう前記Ｚｒを含む原料を秤量することを特徴とするリン酸塩蛍光体の製造方法。
【請求項５】
組成式Ｂａ２（Ｔｉ１−ｘＺｒｘ）Ｐ２Ｏ９（式中、ｘはＺｒの濃度であり、０＜ｘ≦０．１５である）を有したリン酸塩蛍光体の製造方法であって、
ＢａとＰとを等モル含む原料と、Ｔｉを含む原料と、Ｚｒを含む原料と、を秤量し、混合する混合工程と、
混合物を粉砕する粉砕工程と、
大気雰囲気下かつ１０００℃〜１１５０℃で前記混合物を焼成する焼成工程と、
を含み、かつ、
前記混合工程では、前記ＢａとＰとを等モル含む原料と、前記Ｔｉを含む原料と、をそれぞれモル分率で２：１になるように秤量し、さらに前記Ｔｉを含む原料の濃度に対して、Ｚｒが前記濃度ｘとなるよう前記Ｚｒを含む原料を秤量することを特徴とするリン酸塩蛍光体の製造方法。
【請求項６】
前記焼成工程前に、大気雰囲気下かつ５５０℃〜６５０℃で前記混合物を焼成する予備焼成工程をさらに含むことを特徴とする請求項４又は５に記載のリン酸塩蛍光体の製造方法。
【請求項７】
前記焼成工程の焼成温度が、１０００℃〜１１００℃であることを特徴とする請求項４〜６のいずれかに記載のリン酸塩蛍光体の製造方法。
【請求項８】
請求項１〜７のいずれか１項に記載のリン酸塩蛍光体を含み、かつ、２００ｎｍ〜３００ｎｍの波長を有した紫外線を励起源にして前記蛍光体を励起すると、前記蛍光体は３５０ｎｍ〜７５０ｎｍの波長を有した近紫外光から近赤外光までの光の発光を示すことを特徴とする光源。
【発明の詳細な説明】
【技術分野】
【０００１】
本発明は、リン酸塩蛍光体に関するものであり、より具体的には、Ｂａ２ＴｉＰ２Ｏ９に、ジルコニウムを一部固溶させた新規なリン酸塩蛍光体に関するものである。
【背景技術】
【０００２】
（希土類元素を使用した従来の蛍光体）
蛍光ランプは、一般に、光の三原色を構成する各材料（青を発する蛍光体と、緑を発する蛍光体と、赤を発する蛍光体と）を混合して白色光を得ている。青色発光用蛍光体には、例えばＢａＭｇＡｌ１０Ｏ１７：Ｅｕ２＋、緑色発光用蛍光体には、例えばＬａＰＯ４：Ｃｅ３＋，Ｔｂ３＋、赤色発光用蛍光体には、例えばＹ２Ｏ３：Ｅｕ３＋が挙げられる。
【０００３】
しかしながら、上述の蛍光体の発光因子として賦活されているユウロピウム（Ｅｕ）やテルビウム（Ｔｂ）などの希土類元素は、希少で非常に高価であるため、希土類元素を使用しない蛍光体が求められている。
【０００４】
（希土類元素を使用しない従来の蛍光体）
希土類元素を使用しない白色蛍光体材料には、３Ｃａ３（ＰＯ４）２・Ｃａ（Ｆ，Ｃｌ）２：Ｓｂ３＋，Ｍｎ２＋が挙げられる（非特許文献１を参照）。ところが、希土類元素を使用しない多くの蛍光体は、一般に、希土類元素使用の蛍光体に比べ、発光強度や演色性が低いという問題があった。なお、低い演色性については、Ｓｂ３＋とＭｎ２＋とのそれぞれの発光が、青緑領域での発光と、赤領域での発光とによる疑似白色であるということに由来する。
【０００５】
希土類元素を使用しないその他の白色蛍光体として、Ｂａ２Ｐ２Ｏ７：Ｔｉ４＋からなる蛍光体も知られている（非特許文献２を参照）。しかし、この蛍光体の具体的な結晶構造（例えば、Ｔｉの固溶サイト）は未知であった。
【０００６】
また、近年、Ｂａ２ＴｉＰ２Ｏ９からなる材料についても蛍光特性が報告され、高い量子効率（６５．４％）を示すことから注目されている（非特許文献３を参照）。しかし、この蛍光体についても結晶構造は明らかとなっていない。
【０００７】
このうち、Ｂａ２ＴｉＰ２Ｏ９の発光材料は、発光強度が低いという問題のみならず、熱安定性が不十分であるという問題があった。具体的には、製造段階における焼成温度範囲が１０００〜１０５０℃と極めて狭く、大量生産にあたって焼成温度を常にこの温度範囲内にコントロールすることは困難であることが懸念されていた。
【０００８】
また、Ｂａ２ＴｉＰ２Ｏ９は、発光材料に使用可能であり、そのうちのチタン（Ｔｉ）が発光因子であることが知られているが、上述の通り、その詳しい結晶構造については今までに報告は無い。
【先行技術文献】
【非特許文献】
【０００９】
【非特許文献１】S. Shionoya, W. M. Yen, Phosphor Handbook, 1998, p. 394
【非特許文献２】S. T. Henderson, P. W. Ranby, Journal of the ElectrochemicalSociety, 98 (1951), p. 479
【非特許文献３】Y. Huang, T. Tsuboi, H. J. Seo, Ceramics International,39 (2013), p. 861
【発明の概要】
【発明が解決しようとする課題】
【００１０】
そこで、本発明は上記問題点に鑑み、希土類元素を使用せずに、高い発光強度と高い熱安定性を発揮するリン酸塩蛍光体を提供することを目的とする。
【００１１】
本発明者らは、発光因子を取り込む無機化合物（母体）を既存の組成として、このうちの発光因子であるチタンの一部をジルコニウム（Ｚｒ）で希釈することで、ジルコニウムで希釈しない従来の蛍光体（Ｂａ２ＴｉＰ２Ｏ９）に比べ、高い発光強度と高い熱安定性を示すことを見出し、本発明を完成するに至った。
【課題を解決するための手段】
【００１２】
すなわち本発明は、以下の構成・特徴を備えるものである。
【００１３】
本発明のリン酸塩蛍光体は、組成式Ｂａ２（Ｔｉ１−ｘＺｒｘ）Ｐ２Ｏ９（式中、ｘはＺｒの濃度であり、０＜ｘ≦０．１５である）を有することを特徴とする。
【００１４】
このリン酸塩蛍光体は、ｘが０＜ｘ≦０．０６であることが好ましい。
【００１５】
このリン酸塩蛍光体は、ＴｉＯ５の一部がＺｒＯ５で置換された結晶構造を有することが好ましい。
【００１６】
本発明のリン酸塩蛍光体の製造方法は、
組成式Ｂａ２（Ｔｉ１−ｘＺｒｘ）Ｐ２Ｏ９（式中、ｘはＺｒの濃度であり、０＜ｘ≦０．１５である）を有したリン酸塩蛍光体の製造方法であって、
Ｂａを含む原料と、Ｔｉを含む原料と、Ｐを含む原料と、Ｚｒを含む原料と、を秤量し、混合する混合工程と、
混合物を粉砕する粉砕工程と、
大気雰囲気下かつ１０００℃〜１１５０℃で前記混合物を焼成する焼成工程と、
を含み、かつ、
前記混合工程では、前記Ｂａを含む原料と、前記Ｔｉを含む原料と、前記Ｐを含む原料と、をそれぞれモル分率で２：１：２になるように秤量し、さらに前記Ｔｉを含む原料の濃度に対して、Ｚｒが前記濃度ｘとなるよう前記Ｚｒを含む原料を秤量することを特徴とする。
【００１７】
本発明のリン酸塩蛍光体の製造方法は、
組成式Ｂａ２（Ｔｉ１−ｘＺｒｘ）Ｐ２Ｏ９（式中、ｘはＺｒの濃度であり、０＜ｘ≦０．１５である）を有したリン酸塩蛍光体の製造方法であって、
ＢａとＰとを等モル含む原料と、Ｔｉを含む原料と、Ｚｒを含む原料と、を秤量し、混合する混合工程と、
混合物を粉砕する粉砕工程と、
大気雰囲気下かつ１０００℃〜１１５０℃で前記混合物を焼成する焼成工程と、
を含み、かつ、
前記混合工程では、前記ＢａとＰとを等モル含む原料と、前記Ｔｉを含む原料と、をそれぞれモル分率で２：１になるように秤量し、さらに前記Ｔｉを含む原料の濃度に対して、Ｚｒが前記濃度ｘとなるよう前記Ｚｒを含む原料を秤量することを特徴とする。
【００１８】
上記製造方法においては、前記焼成工程前に、大気雰囲気下かつ５５０℃〜６５０℃で前記混合物を焼成する予備焼成工程をさらに含むことが好ましい。
【００１９】
上記製造方法においては、前記焼成工程の焼成温度が、１０００℃〜１１００℃であることが好ましい。
【００２０】
本発明の光源は、本発明のリン酸塩蛍光体を含み、かつ、２００ｎｍ〜３００ｎｍの波長を有した紫外線を励起源にして前記蛍光体を励起すると、前記蛍光体は３５０ｎｍ〜７５０ｎｍの波長を有した近紫外光から近赤外光までの光の発光を示すことを特徴とする。
【発明の効果】
【００２１】
本発明によれば、希土類元素を使用せずに、高い発光輝度と高い熱安定性を発揮するリン酸塩蛍光体及び光源を提供することが可能となる。すなわち、本発明のリン酸塩蛍光体は、Ｚｒが固溶（ドープ）されているため、従来の同種の蛍光体（Ｂａ２ＴｉＰ２Ｏ９）よりも高い発光強度で白色に発光する。
【００２２】
さらに、本発明のリン酸塩蛍光体は高い熱安定性を有するため、この蛍光体を製造する段階においては、より広範な焼成温度域での焼成が可能となる。従って、緻密な温度管理が通常困難な量産用の既存の焼成設備においても、蛍光特性の要求を十分に満足させる蛍光体の製造を容易に行うことが可能となる。ここで、熱安定性とは、Ｚｒをドープしていない従来の同種の蛍光体は高温焼成の際に分解してしまうが、Ｚｒをドープした本発明の蛍光体は高温焼成の際に分解しにくくなるということでの安定性を意味する。
【図面の簡単な説明】
【００２３】
【図１】既存のＢａ２ＴｉＰ２Ｏ９の結晶構造を示した図である。
【図２】実施例１及び比較例１の各蛍光体についての粉末Ｘ線回折測定結果を示した図である。
【図３】実施例１及び比較例１の蛍光体についての蛍光特性を示した図である。
【図４】実施例２の各蛍光体についての粉末Ｘ線回折測定結果を示した図である。
【発明を実施するための形態】
【００２４】
以下、添付の図面を参照しながら下記の具体的な実施形態に基づき本発明を説明するが、本発明はこれらの実施形態に何等限定されるものではない。
【００２５】
（従来のリン酸塩蛍光体（Ｂａ２ＴｉＰ２Ｏ９）について）
本発明の母体には、既存の材料（Ｂａ２ＴｉＰ２Ｏ９）を利用している。しかしながら、この材料は、上述のようにチタン（Ｔｉ）が発光に寄与するであろうことが知られているものの、その結晶構造については今まで報告は無かった。つまり、Ｔｉがどのような配位環境（ＴｉＯ４や、ＴｉＯ５、ＴｉＯ６等）で存在しているのかなどの詳細な事項については、不明であった。
【００２６】
（Ｂａ２ＴｉＰ２Ｏ９の結晶構造について）
そこで、本発明者らは、この既存の材料（Ｂａ２ＴｉＰ２Ｏ９）を実際に作製し、この作製物をＸ線回折評価（ＸＲＤ）により観測し、リートベルト解析を行った。この結果、Ｂａ２ＴｉＰ２Ｏ９は、図１に示すような結晶構造を有することが新たに判明した。つまり、図１に示すように、チタン（Ｔｉ）は酸素５配位を有する形（ＴｉＯ５）で存在することが分かる。
【００２７】
（本発明のリン酸塩蛍光体の組成について）
本発明のリン酸塩蛍光体は、組成式Ｂａ２（Ｔｉ１−ｘＺｒｘ）Ｐ２Ｏ９を有することを特徴とする。
【００２８】
（ジルコニア（Ｚｒ）の濃度について）
ここで、上記式中のｘはジルコニア（Ｚｒ）の濃度であり、０＜ｘ≦０．１５である。なお、ｘの単位はモル％（ｍｏｌ％）である。とりわけ、Ｚｒの濃度ｘは、発光強度の面から、好ましくは０＜ｘ≦０．０６（６モル％以下）であり、さらに好ましくは、約０．０５（０．０４５≦ｘ≦０．０５５）である。なお、ｘをｘ＝０に設定すれば、従来の蛍光体（Ｂａ２ＴｉＰ２Ｏ９）になり、本発明の作用効果（発光強度や熱安定性の向上）を得られない。また、ｘ＞０．１の場合は、発光強度が低下することと、Ｚｒが物理的にＴｉに固溶していかないこと等の理由に依る。
【００２９】
（本発明のリン酸塩蛍光体の結晶構造について）
さらに、本発明のリン酸塩蛍光体は、既存の材料（Ｂａ２ＴｉＰ２Ｏ９）を母体として利用する。そして、図１に示したように、Ｂａ２ＴｉＰ２Ｏ９の結晶構造が新たに判明した。従って、本発明の蛍光体は、ＴｉＯ５の一部がＺｒＯ５で置換された結晶構造を有することが好ましい。
【００３０】
（本発明の製造方法）
組成式Ｂａ２（Ｔｉ１−ｘＺｒｘ）Ｐ２Ｏ９（式中、ｘはＺｒの濃度であり、０＜ｘ≦０．１５である）を有した本発明のリン酸塩蛍光体の製造方法について、以下に説明する。
【００３１】
（出発原料）
先ず、出発原料である、Ｂａを含む原料と、Ｐを含む原料と、Ｔｉを含む原料と、Ｚｒを含む原料とをそれぞれ所定量だけ秤量し、これらを混合する（混合工程）。
【００３２】
なお、Ｂａ（バリウム）を含む原料としては、例えば、ＢａＣＯ３、Ｂａ（ＮＯ３）２、ＢａＳＯ４が挙げられる。Ｐ（リン）を含む原料としては、例えば、ＮＨ４Ｈ２ＰＯ４、（ＮＨ４）３ＰＯ４・３Ｈ２Ｏが挙げられる。Ｔｉ（チタン）を含む原料としては、例えば、ＴｉＯ２が挙げられる。Ｚｒを含む原料としては、例えば、ＺｒＯ２、Ｚｒ（ＳＯ４）２・４Ｈ２Ｏ、ＺｒＯ（ＮＯ３）２・２Ｈ２Ｏが挙げられる。
【００３３】
また、以上の各出発原料は、別個の出発原料とは限らず、例えば、ＢａとＰとを等モル含んでいる原料（例えば、ＢａＨＰＯ４）を使用してもよい。
【００３４】
秤量の具体例として、例えば、ＢａＣＯ３と、ＴｉＯ２と、ＮＨ４Ｈ２ＰＯ４と、をそれぞれモル分率で２：１：２になるように秤量し、さらにＴｉＯ２の濃度に対して、Ｚｒが前記濃度ｘとなるようＺｒＯ２を秤量する。
【００３５】
次に、これらの混合物をすり鉢その他の粉砕機によって粉砕する（粉砕工程）。この粉砕工程においては、湿式攪拌混合及び乾式攪拌混合のいずれの方法を用いてもよいが湿式撹拌混合が望ましい。
【００３６】
（焼成工程）
さらに、大気雰囲気下かつ摂氏１０００℃〜１１５０℃で前記混合物を焼成する（焼成工程）。なお、焼成温度が１１５０℃を超えると、混合物が分解・溶融し始め、目的物が得られなくなるため望ましくない。一方、焼成温度が１０００℃未満になると、未反応物が多く残存するとともに焼成に要する時間が長時間になるため望ましくない。
【００３７】
なお、前記焼成工程前に、大気雰囲気下かつ摂氏５５０℃〜６５０℃で前記混合物を焼成する予備焼成工程をさらに含むことが好ましい。このような予備焼成（仮焼）を行うことでリン酸等の原料の分解により発生するアンモニアガス等を放出させ、より均一に焼成することができるからである。
【００３８】
また、前記焼成工程の焼成温度が、摂氏１０００℃〜１１００℃であることがさらに好ましい。この理由は、後述の実施例２に示すように、この温度範囲で焼成すると、他の条件に比べ、目的物がより不純物が少なく得られるようになり、得られた目的物がより強い発光強度を示すからである。
【００３９】
（本発明の蛍光体の蛍光特性）
本発明のリン酸塩蛍光体は、波長２００〜３００ｎｍの紫外線を励起源として、３５０〜７５０ｎｍの波長を有した近紫外光から近赤外光までの光を発光（つまり白色に発光）する光源用の蛍光体として利用できる。光源としては、特定のものに限定されないが、蛍光管が好適である。なお、本発明の蛍光体を照射する励起源としては、特定のものに限定されないが、水銀ランプが好適である。
【実施例１】
【００４０】
（実施例１の製造工程）
出発原料として、ＢａＣＯ３（関東化学株式会社製）、ＮＨ４Ｈ２ＰＯ４（関東化学株式会社製）、ルチル型ＴｉＯ２（株式会社豊島製作所製）をモル分率で２：１：２の割合で秤量し、ＴｉＯ２のＴｉの濃度に対してＺｒの濃度が５モル％（ｘ＝０．０５）、１０モル％（ｘ＝０．１０）、１５モル％（ｘ＝０．１５）となるようＺｒＯ２（ＴＥＣＮＡＮ  Ｌｔｄ．）を秤量した。これらを乳鉢でアセトンによる湿式攪拌混合し、全体が均一となるように粉砕した。この粉砕物をペレット状に加圧成形した。このペレット状混合物をアルミナるつぼに入れて、電気炉で、大気雰囲気下、摂氏６００℃で６時間焼成後、大気圧空気雰囲気下、摂氏１０５０℃で１２時間焼成した。
【００４１】
以上の工程により作製された蛍光体を実施例１と呼ぶ。なお、ＺｒＯ２を固溶せずに従来のＢａ２ＴｉＰ２Ｏ９も作製した（これを比較例１と呼ぶ。）。実施例１及び比較例１で得られたサンプルに対して、粉末Ｘ線回折装置（マックサイエンス株式会社製、ＭＸ−Ｌａｂｏ）での粉末Ｘ線回折測定と、分光蛍光光度計（日本分光株式会社製、ＦＰ−６５００）での蛍光特性評価を行った。
【００４２】
（実施例１の粉末Ｘ線回折測定結果）
図２は、実施例１及び比較例１の蛍光体についての粉末Ｘ線回折測定結果を示す。なお、図２の下段から上段に向かって順に、粉末回折標準に関する合同委員会（Ｊｏｉｎｔ  Ｃｏｍｍｉｔｔｅｅ  ｏｎ  Ｐｏｗｄｅｒ  Ｄｉｆｆｒａｃｔｉｏｎ  Ｓｔａｎｄａｒｄｓ  （ＪＣＰＤＳ）)が公表するＢａ２ＴｉＰ２Ｏ９に係る回折パターン、比較例１の蛍光体に係る回折パターン、実施例１の各濃度（ｘ＝０．０５、ｘ＝０．１０、ｘ＝０．１５モル％）で作製された蛍光体に係る回折パターンとなっており、実施例１の各条件で、比較例１と同様の結晶構造が得られていることが推察される。
【００４３】
（実施例１の蛍光特性）
図３は、実施例１及び比較例１の蛍光体についての蛍光特性評価を示す。具体的には、Ｚｒ濃度がｘ＝０．０５の場合である実施例１のＢａ２（Ｔｉ１−ｘＺｒｘ）Ｐ２Ｏ９及びＺｒ濃度がｘ＝０．０５の場合である比較例１のＢａ２ＴｉＰ２Ｏ９について、紫外線２５４ｎｍで励起した際の発光スペクトルと、発光波長４９０ｎｍでの励起光のスペクトルとを示す。図３中の破線が励起スペクトルを示す一方、図３中の実線が発光スペクトルを示す。実施例１の蛍光体は、紫外線２５４ｎｍで励起され、４９０ｎｍを発光ピークとする非常に幅広なスペクトルを有した白色の発光を示した。また、実施例１の蛍光体は、比較例１の蛍光体に比べ、２割程高い発光強度を示した。
【実施例２】
【００４４】
（焼成温度の影響）
次に、実施例２として、上述の実施例１の製造工程のうちＺｒ濃度を一定（ｘ＝０．０５又はｘ＝０．１０、つまり５モル％又は１０モル％）にし、焼成温度のみを変更して、１０００℃、１０５０℃、１１００℃、１１５０℃に設定して蛍光体を作製した。
【００４５】
（実施例２  粉末Ｘ線回折測定結果）
図４は、各焼成温度で焼成した蛍光体（ｘ＝０．０５）についての粉末Ｘ線回折測定結果を示した図である。なお、参考として、図４の最下段に、ＪＣＰＤＳが公表する従来のＢａ２ＴｉＰ２Ｏ９の回折パターンを示す。いずれの温度条件で焼成した実施例２の蛍光体は、ＪＣＰＤＳの回折パターンと同様のピークを有しているが、１１５０℃の場合は最強のピークが表れる位置が異なっていることから若干分解が進んでいることが考えられる。
【００４６】
（実施例２  焼成の際の熱安定性の検討）
なお、ＺｒＯ２を固溶させずに（つまり、ｘ＝０）に出発原料を混合し、上述した実施例２の各焼成温度で混合物を焼成した（比較例２と呼ぶ。）。この比較例２の焼成後の生成物との出来具合を確認し、実施例２の蛍光体の出来具合とを比較した。この比較した結果を表１に示す。
【００４７】
【表１】
2014172919.tif 000003
【００４８】
表１に示すように、実施例２のＺｒ濃度ｘ＝０．０５の場合、１１５０℃で僅かに分解が進んでいたが、いずれの温度で焼成された生成物でも本発明の目的物質（単一の目的相）が得られた。また、実施例２のＺｒ濃度ｘ＝０．１０の場合、１１００℃以上の温度条件で作製した生成物では、不純物相であるＢａ７Ｚｒ（ＰＯ４）６が僅かに確認された。また、ｘ＝０．０５の場合と同様に、１１５０℃で僅かに分解が進んでいたが、蛍光体としての使用には支障とならない程度の分解であった。
【００４９】
これに対し、比較例２のＺｒ濃度ｘ＝０の場合では、１１００℃の条件の生成物では顕著な分解の進行が確認され、１１５０℃の条件で焼成すると、生成物は溶融した。これにより、実施例２の蛍光体は、比較例２の従来の蛍光体に比べ、製造段階（焼成段階）での熱安定性が向上していることがわかる。
【００５０】
以上のように、比較例２の蛍光体（従来のＢａ２ＴｉＰ２Ｏ９）は、実施例２に比べ、適切な焼成温度範囲が狭く、これより高温度域になると分解し、ひいては溶融する。分解の進んだ生成物では、目的相（Ｂａ２ＴｉＰ２Ｏ９）の量は減少し、発光強度が下がることも予測される。従って、実施例２の蛍光体のように焼成温度の範囲が広いことは、発光強度の面からも重要である。
【産業上の利用可能性】
【００５１】
本発明により製造されたリン酸塩系蛍光体は、例えば、蛍光管等の光源として利用することで、輝度が向上した白色光源を提供することできる。また、本発明によれば、希土類を一切使用しないため、安価な蛍光体及び光源を提供することが可能となる。従って、本発明は、産業上の利用価値及び利用可能性が非常に高い。
【図２】
2014172919.tif 000004
【図３】
2014172919.tif 000005
【図４】
2014172919.tif 000006
【図１】
2014172919.tif 000007